СТЕКЛОИЗДЕЛИЕ С ПОКРЫТИЕМ ИЗ ОКСИДА ЦИНКА И СПОСОБ ЕГО ИЗГОТОВЛЕНИЯ

1. Стеклоизделие с покрытием, включающее
стеклянную основу,
покрытие из оксида цинка с высоким содержанием легирующих примесей, нанесенное на стеклянную основу, и
защитное металлооксидное покрытие, нанесенное на покрытие из оксида цинка,
причем толщина покрытий выбрана так, что разность между коэффициентом пропускания излучения в видимой области спектра (источник света С) и общим коэффициентом пропускания солнечной энергии, интегрированным с воздушной массой 1,5 на прозрачной стеклянной основе номинальной толщиной 6 мм, обеспечивает селективность к солнечному излучению не менее 28.
2. Стеклоизделие по п.1, в котором селективность покрытия из оксида цинка с высоким содержанием легирующих примесей к солнечному излучению составляет не менее 33.
3. Стеклоизделие по п.1, в котором покрытие из оксида цинка, содержащего легирующие примеси, нанесено при температуре 500-700°С.
4. Стеклоизделие по п.1, в котором между стеклянной основой и покрытием из оксида цинка, содержащего легирующие примеси, нанесен промежуточный слой для подавления цвета.
5. Стеклоизделие по п.1, в котором защитное металлооксидное покрытие выбрано из группы, включающей оксид олова, диоксид кремния, оксид алюминия, диоксид титана, оксид ниобия и оксид циркония.
6. Стеклоизделие по п.5, в котором защитное металлооксидное покрытие легировано.
7. Стеклоизделие по п.1, в котором покрытие из оксида цинка, содержащего легирующие примеси, имеет толщину не менее 1600 Е и не более 9000 Е.
8. Стеклоизделие по п.1, в котором защитное металлооксидное покрытие имеет толщину не более 1000 Е.
9. Стеклоизделие по п.1, в котором защитное металлооксидное покрытие имеет толщину не более 250 Е.
21
3
10. Стеклоизделие по п.1, в котором концентрация электронов в слое оксида цинка, содержащего легирующие примеси, составляет не менее 1,0·10 электронов/см.
11. Стеклоизделие по п.1, имеющее коэффициент излучения не более 0,15.
12. Стеклоизделие по п.1, в котором легирующим веществом для покрытия из оксида цинка является по меньшей мере одно вещество, выбранное из группы, включающей алюминий, галлий, индий и бор.
13. Стеклоизделие по п.1, в котором коэффициент пропускания излучения в видимой области спектра для стеклоизделия с покрытием составляет не менее 69%.
14. Стеклоизделие по п.1, в котором коэффициент пропускания излучения в видимой области спектра для стеклоизделия с покрытием составляет не менее 73%.
15. Стеклоизделие по п.1, в котором общий коэффициент пропускания солнечной энергии для стеклоизделия с покрытием составляет менее 41%.
16. Стеклопакет, включающий по меньшей мере первый и второй листы стекла, расположенные параллельно с промежутком друг от друга и каждый из которых имеет первую и вторую основные поверхности, причем одна основная поверхность каждого листа стекла обращена в сторону промежутка между указанными первым и вторым листами стекла, и по меньшей мере на одну из этих основных поверхностей нанесено покрытие из оксида цинка с высоким содержанием легирующих примесей, причем стеклопакет имеет коэффициент пропускания излучения в видимой области спектра более 60%, коэффициент теплоусвоения не менее 0,29 и коэффициент полусферического излучения менее 0,20.
17. Стеклоизделие с покрытием, включающее
стеклянную основу,
покрытие из оксида цинка с высоким содержанием легирующих примесей, нанесенное на стеклянную основу, и
защитное металлооксидное покрытие, нанесенное на покрытие из оксида цинка с высоким содержанием легирующих примесей,
21
3
2
причем в покрытии из оксида цинка концентрация электронов составляет не менее 1,0·10 электронов/см, а подвижность электронов - не менее 10 см/В·с.
18. Способ формования стеклоизделия с покрытием, при выполнении которого создают движущуюся ленту нагретого стекла и наносят покрытие из оксида цинка с высоким содержанием легирующих примесей на движущуюся ленту нагретого стекла при температуре 500-700°С, причем покрытие из содержащего легирующие примеси оксида цинка нанесено с такой толщиной, при которой разность между коэффициентом пропускания излучения в видимой области спектра (источник света С) и общим коэффициентом пропускания солнечной энергии, интегрированным с воздушной массой 1,5 на прозрачной стеклянной основе номинальной толщиной 3 мм, обеспечивает селективность к солнечному излучению не менее 28.
19. Способ по п.18, в котором между стеклянной основой и покрытием из оксида цинка с высоким содержанием легирующих примесей наносят покрытие для подавления цвета.